【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
酸素に対して個々に生成熱を有する複数の金属組成物を含む基本バルク凝固非晶質合金、及び
酸素に対する合金化金属生成熱が、前記金属組成物の中で酸素に対する最も大きな生成熱より大きい付加合金化金属、
を含むバルク凝固非晶質合金。
【請求項２】
前記基本バルク凝固非晶質合金が、Ｚｒ−Ｔｉ基である請求項１記載のバルク凝固非晶質合金。
【請求項３】
前記付加合金化金属が、Ｌａ、Ｙ、Ｃａ、Ａｌ及びＢｅからなる群から選択される請求項１記載のバルク凝固非晶質合金。
【請求項４】
請求項２のバルク凝固非晶質合金の鋳造品であって、
前記バルク凝固非晶質合金が、次の分子式で定義され、
（Ｍ１ａＭ２ｂ・・・Ｍｎｃ）１００-XＱX
鋳造されたときは次の式に支配され、
ｘ＝ｋ×Ｃ（Ｏ）
Ｍ１、Ｍ２及びＭ３は前記基本合金の金属組成物であり、ｎは前記基本合金の金属組成物の番号であり、ａ、ｂ及びｃ前記基本合金の金属組成物の原子百分率を定義し、Ｑは前記付加合金化金属であり、ｘは前記バルク凝固非晶質合金中の付加合金化金属の原子百分率を定義し、ｋは約０．５〜１０の範囲にある定数であり、且つＣ（Ｏ）は前記バルク凝固非晶質合金の鋳造ままの鋳造品の酸素原子の百分率であるバルク凝固非晶質合金の鋳造品。
【請求項５】
ｋが約０．５〜１の範囲にある請求項４記載の鋳造品。
【請求項６】
ｋが約３〜５の範囲にある請求項４記載の鋳造品。
【請求項７】
ｋが約５〜１０の範囲にある請求項４記載の鋳造品。
【請求項８】
ｋが約１〜３の範囲にある請求項４記載の鋳造品。
【請求項９】
酸素の含有量が２００ｐｐｍ以上である請求項４に記載の鋳造品。
【請求項１０】
酸素の含有量が５００ｐｐｍ以上である請求項４に記載の鋳造品。
【請求項１１】
酸素の含有量が１０００ｐｐｍ以上である請求項４に記載の鋳造品。
【請求項１２】
Ｚｒ及びＴｉの合計が、前記基本合金中で最も大きな金属組成物の原子百分率を含んで成る請求項２に記載のバルク凝固非晶質合金。
【請求項１３】
Ｚｒの酸素に対する生成熱が、酸素に対する最も大きな金属組成物の生成熱の５％以内である請求項２に記載のバルク凝固非晶質合金。
【請求項１４】
酸素に対するＺｒの生成熱が、５原子％以上の前記基本合金を含んで成る前記基本合金の金属組成物の群から選択された酸素に対する前記金属組成物の生成熱の中で最大である請求項２に記載のバルク凝固非晶質合金。
【請求項１５】
前記基本合金が、約０．５以上のガラス遷移温度と溶融温度の比Ｔｒｇを有する請求項１に記載のバルク凝固非晶質合金。
【請求項１６】
前記基本合金が、約０．５５以上のガラス遷移温度と溶融温度の比Ｔｒｇを有する請求項１に記載のバルク凝固非晶質合金。
【請求項１７】
前記基本合金が、約０．６以上のガラス遷移温度と溶融温度の比Ｔｒｇを有する請求項１に記載のバルク凝固非晶質合金。
【請求項１８】
酸素に対して個々に生成熱を有する複数の金属組成物を含む基本バルク凝固非晶質合金を準備する工程、
酸素に対する合金化金属生成熱が、前記金属組成物の中で酸素に対する最も大きな生成熱より大きい付加合金化金属を準備する工程、及び、
前記基本合金に前記付加合金化金属を添加して、新しい前記バルク凝固非晶質合金を作る工程、
を含んで成るバルク凝固非晶質合金を作る方法。
【請求項１９】
前記基本合金がＺｒ−Ｔｉ基である請求項１８に記載の方法。
【請求項２０】
前記付加合金化金属が、Ｌａ、Ｙ、Ｃａ、Ａｌ及びＢｅからなる群から選択される請求項１８に記載の方法。
【請求項２１】
前記バルク凝固非晶質合金が、次の分子式で定義され、
（Ｍ１ａＭ２ｂ・・・Ｍｎｃ）１００-XＱX
添加工程が添加することを含む場合付加合金金属量が次の式にしたがい、
ｘ＝ｋ×Ｃ（Ｏ）
Ｍ１、Ｍ２及びＭ３は前記基本合金の金属組成物であり、ｎは前記基本合金の金属組成物の番号であり、ａ、ｂ及びｃ前記基本合金の金属組成物の原子百分率を定義し、Ｑは前記付加合金化金属であり、ｘは前記バルク凝固非晶質合金中の付加合金化金属の原子百分率を定義し、ｋは約０．５〜１０の範囲にある定数であり、且つＣ（Ｏ）は前記バルク凝固非晶質合金の鋳造ままの鋳造品の酸素原子の百分率である請求項１８に記載の方法。
【請求項２２】
ｋが約０．５〜１の範囲にある請求項１８に記載の方法。
【請求項２３】
ｋが約３〜５の範囲にある請求項１８に記載の方法。
【請求項２４】
ｋが約５〜１０の範囲にある請求項１８に記載の方法。
【請求項２５】
ｋが約１〜３の範囲にある請求項１８に記載の方法。
【請求項２６】
Ｚｒ及びＴｉの合計が、前記バルク凝固非晶質合金の金属組成物の最も大きな原子百分率より成る請求項１９に記載の方法。
【請求項２７】
Ｚｒの生成熱が、酸素に対する最も大きな金属組成物の生成熱の５％以内である請求項１９に記載の方法。
【請求項２８】
酸素に対するＺｒの生成熱が、５原子％以上の前記基本合金を含んで成る前記基本合金の金属組成物の群から選択された酸素に対する前記金属組成物の生成熱の中で最大である請求項１９に記載の方法。
【請求項２９】
前記基本合金は、約０．５以上のガラス遷移温度と溶融温度の比Ｔｒｇを有する請求項１８に記載の方法。
【請求項３０】
前記基本合金は、約０．５５以上のガラス遷移温度と溶融温度の比Ｔｒｇを有する請求項１８に記載の方法。
【請求項３１】
前記基本合金は、約０．６以上のガラス遷移温度と溶融温度の比Ｔｒｇを有する請求項１８に記載の方法。
【請求項３２】
前記付加合金化金属を準備する工程が、前記付加合金化金属を前記基本合金の原料に添加することを含む請求項１８に記載の方法。
【請求項３３】
前記バルク凝固非晶質合金を過加熱する工程をさらに含み、前記バルク凝固非晶質合金を過加熱温度まで加熱する請求項１８に記載の方法。
【請求項３４】
前記過加熱する工程が、式：Ｔheat＝Ｔｍ（Ｃ）＋２００℃にしたがう過加熱温度で行われ、Ｔheatは過加熱温度であり、Ｔｍは前記バルク凝固非晶質合金の溶融温度である請求項３３に記載の方法。
【請求項３５】
前記過加熱する工程が、約１００℃〜３００℃の範囲または前記バルク凝固非晶質合金の溶融温度以上で行われる請求項３３に記載の方法。
【請求項３６】
前記過加熱する工程が、約３００℃からまたは前記バルク凝固非晶質合金の溶融温度以上の範囲で行われる請求項３３に記載の方法。
【請求項３７】
前記過加熱する工程が、さらに、約１分〜６０分の範囲の特定した継続期間を過加熱温度に維持されることを含む請求項３３に記載の方法。
【請求項３８】
前記過加熱する工程が、さらに、約５分〜１０分の範囲の特定した継続期間を過加熱温度に維持されることを含む請求項３３に記載の方法。
【請求項３９】
前記過加熱する工程が、さらに、約１分〜５分の範囲の特定した継続期間を過加熱温度に維持されることを含む請求項３３に記載の方法。
【請求項４０】
前記過加熱する工程が、さらに、約１０分〜３０分の範囲の特定した継続期間を過加熱温度に維持されることを含む請求項３３に記載の方法。
【請求項４１】
酸素に対して個々に生成熱を有する複数の金属組成物を含む基本合金を準備する工程、
酸素に対する合金化金属生成熱が、前記金属組成物の中の酸素に対する最も大きな生成熱より大きい付加合金化金属を準備する工程、
前記基本合金に前記付加合金化金属を添加して、前記バルク凝固非晶質合金を作る工程、及び
前記バルク凝固非晶質合金を過加熱して、前記バルク凝固非晶質合金を過加熱温度まで加熱する工程、
を含んで成るバルク凝固非晶質合金の原料を作る方法。
【請求項４２】
前記付加合金化金属を準備する工程が、前記付加合金化金属を前記基本合金の原料に添加することを含む請求項４１に記載の方法。
【請求項４３】
酸素に対して個々に生成熱を有する複数の金属組成物を含む基本合金を準備する工程、
酸素に対する合金化金属生成熱が、前記金属組成物の中の酸素に対する最も大きな生成熱より大きい付加合金化金属を準備する工程、
前記基本合金に前記付加合金化金属を添加して、前記バルク凝固非晶質合金を作る工程、及び
前記バルク凝固非晶質合金を過加熱して、前記バルク凝固非晶質合金を過加熱温度まで加熱する工程、及び
前記バルク凝固非晶質合金を最終製品に、前記最終製品が実施的に非晶質を残留する冷却速度で鋳造する工程、
を含んで成る非晶質製品を鋳造する方法。
【請求項４４】
前記付加合金化金属を準備する工程が、前記付加合金化金属を前記基本合金の原料に添加することを含む請求項４３に記載の方法。
【請求項４５】
前記鋳造する工程が、基本合金に要求される冷却速度未満の冷却速度で行われ、前記基本合金が実質的に非晶質を残留することを確実にする請求項４３に記載の方法。
【請求項４６】
前記基本合金は、約０．５５以上のガラス遷移温度と溶融温度の比Ｔｒｇを有する請求項４３に記載の方法。
【請求項４７】
前記基本合金は、約０．６以上のガラス遷移温度と溶融温度の比Ｔｒｇを有する請求項４３に記載の方法。
【請求項４８】
前記バルク凝固非晶質合金が、次の分子式で定義され、
（Ｍ１ａＭ２ｂ・・・Ｍｎｃ）１００-XＱX
添加工程が添加することを含む場合付加合金金属量が次の式にしたがい、
ｘ＝ｋ×Ｃ（Ｏ）
Ｍ１、Ｍ２及びＭ３は前記基本合金の金属組成物であり、ｎは前記基本合金の金属組成物の番号であり、ａ、ｂ及びｃ前記基本合金の金属組成物の原子百分率を定義し、Ｑは前記付加合金化金属であり、ｘは前記バルク凝固非晶質合金中の付加合金化金属の原子百分率を定義し、ｋは約０．５〜１０の範囲にある定数であり、且つＣ（Ｏ）は前記バルク凝固非晶質合金の鋳造ままの鋳造品の酸素原子の百分率である請求項４３に記載の方法。
【請求項４９】
前記基本バルク凝固非晶質合金が、Ｚｒ−Ｔｉ基である請求項４３記載の非晶質合金の方法。
【請求項５０】
前記付加合金化金属が、Ｌａ、Ｙ、Ｃａ、Ａｌ及びＢｅからなる群から選択される請求項４３記載の非晶質合金の方法。
【請求項５１】
前記鋳造する工程が、高圧力ダイキャスト法を使用する請求項４３に記載の方法。
【請求項５２】
前記鋳造する工程が不活性雰囲気または真空中で実施される請求項４３に記載の方法。
【請求項５３】
前記最終製品が少なくとも１．２％の弾性限を有する請求項４３に記載の方法。
【請求項５４】
前記最終製品が少なくとも１．８％の弾性限を有する請求項４３に記載の方法。
【請求項５５】
前記最終製品が少なくとも１．８％の弾性限及び少なくとも１．０％の曲げ延性を有する請求項４３に記載の方法。
【請求項５６】
さらに前記最終製品の弾性限を試験する工程を含む請求項４３に記載の方法。
【請求項５７】
前記試験する工程が最終製品を曲げ試験することを含む請求項５６に記載の方法。
【請求項５８】
請求項１の前記バルク凝固非晶質合金から作られた少なくとも一つの鋳造部品を含む鋳造品。
【請求項５９】
前記最終製品が少なくとも１．２％の弾性限を有する請求項５８に記載の鋳造製品。
【請求項６０】
前記最終製品が少なくとも１．８％の弾性限を有する請求項５８に記載の鋳造製品。
【請求項６１】
前記最終製品が少なくとも１．８％の弾性限及び少なくとも１．０％の曲げ延性を有する請求項５８に記載の鋳造品。
【請求項６２】
前記バルク凝固非晶質合金が、Ｚｒ−Ｔｉ基である請求項５８に記載の鋳造品。
【請求項６３】
前記鋳造品は、酸素の含有量が２００ｐｐｍ以上である請求項５８に記載の鋳造品。
【請求項６４】
前記鋳造品は、酸素の含有量が５００ｐｐｍ以上である請求項５８に記載の鋳造品。
【請求項６５】
前記鋳造品は、酸素の含有量が１０００ｐｐｍ以上である請求項５８に記載の鋳造品。
【請求項６６】
請求項１の前記バルク凝固非晶質合金なら作られた少なくとも一つの部片を含む原料素材。
【請求項６７】
前記基本バルク凝固非晶質合金がＺｒ−Ｔｉ基である請求項６６記載の原料素材。
【請求項６８】
前記素材は、酸素の含有量が２００ｐｐｍ以上である請求項６７に記載の原料素材。
【請求項６９】
前記素材は、酸素の含有量が５００ｐｐｍ以上である請求項６７に記載の原料素材。
【請求項７０】
前記素材は、酸素の含有量が１０００ｐｐｍ以上である請求項６７に記載の原料素材。